(57)【特許請求の範囲】
【請求項１】
下記一般式［１］
【化１】
0004540482.tif 000013
（式［１］で、ｐはグリセリン残基の繰返し部分を表し、ｐは０以上の整数であり、該分子の重合度はｐ＋２となる。）
で示されるポリグリセリン（１）の合計に対して、分子中に少なくとも１個の環状構造を有する環状構造含有ポリグリセリン（２）の合計が、液体クロマトグラフィー／質量分析法による強度比で、ポリグリセリン（１）の合計：環状構造含有ポリグリセリン（２）の合計＝７０％以上：３０％以下（両者の合計は１００重量％）であり、平均重合度（グリセリン残基の繰返し単位）〈ｎ〉が２以上である環状構造低含有ポリグリセリンを製造する方法であって、グリセリン１モルに対して、グリシドール２モル以上と触媒の両者を逐次添加して反応させることを特徴とする環状構造低含有ポリグリセリンの製造方法。
【請求項２】
触媒がリン酸系酸性触媒である請求項１に記載の環状構造低含有ポリグリセリンの製造方法。
【請求項３】
リン酸系酸性触媒が、リン酸または酸性リン酸エステルである請求項２に記載の環状構造低含有ポリグリセリンの製造方法。
【請求項４】
反応温度が８０〜１３０℃である請求項１〜３のいずれかに記載の環状構造低含有ポリグリセリンの製造方法。
【請求項５】
下記一般式［１］
【化２】
0004540482.tif 000014
（式［１］で、ｐはグリセリン残基の繰返し部分を表し、ｐは０以上の整数であり、該分子の重合度はｐ＋２となる。）
で示されるポリグリセリン（１）の合計に対して、分子中に少なくとも１個の環状構造を有する環状構造含有ポリグリセリン（２）の合計が、液体クロマトグラフィー／質量分析法による強度比で、ポリグリセリン（１）の合計：環状構造含有ポリグリセリン（２）の合計＝７０％以上：３０％以下（両者の合計は１００重量％）であり、平均重合度（グリセリン残基の繰返し単位）〈ｎ〉が２以上である環状構造低含有ポリグリセリンと炭素数２〜３０の脂肪酸を脱水反応させる環状構造低含有ポリグリセリン脂肪酸エステルの製造方法。
【請求項６】
環状構造含有ポリグリセリン（２）が、下記一般式［２］で示される構造を有する環状構造含有ポリグリセリンである請求項５に記載の環状構造低含有ポリグリセリン脂肪酸エステルの製造方法。
【化３】
0004540482.tif 000015
（式［２］で、ｐはグリセリン残基の繰返し部分を表し、ｐは０以上の整数であり、ｑは環状構造部分を表し、ｑは１以上の整数であり、該分子の重合度はｐ＋２ｑ＋１である。環状構造部分はグリセリン残基の間にランダムに入っても連続して入ってもよい。これらの分子の混合物である環状構造低含有ポリグリセリンの平均重合度〈ｎ〉は２以上である。）
【請求項７】
環状構造含有ポリグリセリン（２）が、下記一般式［３］で示される構造を有する環状構造含有ポリグリセリンである請求項５に記載の環状構造低含有ポリグリセリン脂肪酸エステルの製造方法。
【化４】
0004540482.tif 000016
（式［３］で、ｐはグリセリン残基の繰返し部分を表し、ｐは０以上の整数であり、該分子の重合度はｐ＋３となる。）
【請求項８】
平均重合度〈ｎ〉が３〜６０である環状構造低含有ポリグリセリンを反応に付す請求項５に記載の環状構造低含有ポリグリセリン脂肪酸エステルの製造方法。
【請求項９】
ポリグリセリン（１）の合計：環状構造含有ポリグリセリン（２）の合計＝８０％以上：２０％以下（両者の合計は１００重量％）であり、平均重合度〈ｎ〉が２以上〜１０以下である環状構造低含有ポリグリセリンを反応に付す請求項５に記載の環状構造低含有ポリグリセリン脂肪酸エステルの製造方法。
【請求項１０】
ポリグリセリン（１）の合計：環状構造含有ポリグリセリン（２）の合計＝７０％以上：３０％以下（両者の合計は１００重量％）であり、平均重合度〈ｎ〉が１０超である環状構造低含有ポリグリセリンを反応に付す請求項５に記載の環状構造低含有ポリグリセリン脂肪酸エステルの製造方法。
【請求項１１】
液体クロマトグラフィー／質量分析法による強度比分布で、最も高い分布率を示すポリグリセリン（重合度ｎ）に対する重合度ｎ−１の成分の比率：（重合度ｎ−１の成分）／（重合度ｎの成分）が０．４以上である環状構造低含有ポリグリセリンを反応に付す請求項５〜１０の何れかの項に記載の環状構造低含有ポリグリセリン脂肪酸エステルの製造方法。
【請求項１２】
請求項１〜３のいずれかに記載の環状構造低含有ポリグリセリンの製造方法により得られた環状構造低含有ポリグリセリンであって、液体クロマトグラフィー／質量分析法による強度比で、重合度ｎの成分に対して、重合度ｎ−１の成分と重合度ｎ＋１の成分の比率増減の傾向が、グリセリンを開始剤にしてグリシドールを逐次反応させた分布をなす環状構造低含有ポリグリセリンと炭素数２〜３０の脂肪酸を脱水反応させる環状構造低含有ポリグリセリン脂肪酸エステルの製造方法。
【請求項１３】
請求項４に記載の環状構造低含有ポリグリセリンの製造方法により得られた環状構造低含有ポリグリセリンであって、液体クロマトグラフィー／質量分析法による強度比で、重合度ｎの成分に対して、重合度ｎ−１の成分と重合度ｎ＋１の成分の比率増減の傾向が、グリセリンを開始剤にしてグリシドールを逐次反応させた分布をなす環状構造低含有ポリグリセリンと炭素数２〜３０の脂肪酸を脱水反応させる環状構造低含有ポリグリセリン脂肪酸エステルの製造方法。
【発明の詳細な説明】
【技術分野】
【０００１】
本発明は環状構造低含有ポリグリセリン脂肪酸エステルおよびその原料として用いる環状構造低含有ポリグリセリン、及びそれらの製造方法に関する。本発明によって得られる環状構造低含有ポリグリセリン脂肪酸エステルは、脱水環状構造の含有率が少ないので、界面活性能力が高く、乳化、可溶化、分散、洗浄、防食、潤滑、帯電防止、ぬれなどの目的で食品添加物、化粧品用、医薬用及び工業用の界面活性剤として利用でき、また、ポリグリセリンはそれ自体で、保湿剤、増粘剤、可塑剤、親水化処理等に利用できる。
【背景技術】
【０００２】
乳化または可溶化剤として従来、種々の化合物、例えばポリオキシエチレンアルキルエーテル、ポリオキシエチレン多価アルコール脂肪酸エステル、ポリオキシエチレンアルキルフェニルエーテル等の酸化エチレン系の非イオン界面活性剤や、ソルビタン脂肪酸エステル、ショ糖脂肪酸エステル、ポリグリセリン脂肪酸エステル（ポリグリセリン縮合リシノール酸エステルを含む）等の食品用界面活性剤が知られている。
【０００３】
その中でもポリグリセリン脂肪酸エステルは人体、環境への安全性と、多種類の組成を得ることができ、汎用性が高いため、最も有用な界面活性剤の一つである。これらポリグリセリン脂肪酸エステルでは、原料の一つとして、グリセリンを苛性ソーダなどのアルカリ触媒の存在下、高温にて重合し、脱臭、脱色して得られたポリグリセリン反応物と脂肪酸を原料としてエステル化反応することによって製造されている。
【０００４】
一方の原料であるポリグリセリンの工業的な製法は、以下の方法が知られている。
（i）グリセリンの蒸留残分から回収する方法、
（ii）グリセリンを脱水縮合する方法、
（iii）エピクロルヒドリンの直接重合、加水分解、脱塩する方法、
（iv）グリセリンあるいはポリグリセリンに、ＮａＯＨやアミン等のアルカリ触媒または酢酸等の酸性触媒の存在下に、グリシドールを付加する方法。
【０００５】
しかし、前記の各方法で得られたポリグリセリン反応物の組成分布を、後述するように、液体クロマトグラフィー／質量分析法を用いて分析すると、分子内脱水により生成するのは環状低分子化合物のみならず、数百〜数千の分子量を有し、分子中で１分子〜数分子の水分子が脱離して生じた環状構造含有ポリグリセリンの存在割合が非常に多く確認された。
【０００６】
上記環状構造含有ポリグリセリンを多く含有するポリグリセリンは、親水性等の特性を阻害するものであることが本発明により見出され、また、上記ポリグリセリンと脂肪酸から得られるポリグリセリン脂肪酸エステルについても、水溶性、界面活性能等の諸特性を低下させることが本発明により見出された。
【０００７】
従来、反応生成したポリグリセリンは、例えば、グリセリンとエピクロロヒドリンもしくはグリシドール；グリセリンもしくはポリグリセリンとエピクロロヒドリン、モノクロロヒドリン、ジクロロヒドリンもしくはグリシドールを反応させて得られた反応物をそのまま、または必要に応じて精製して使用されていた。
【０００８】
精製法としては、脱臭や未反応原料の除去の目的で加熱下、数Ｔｏｒｒの減圧下で、窒素、水蒸気などの気体を通じたり、イオン交換樹脂、イオン交換膜などによって使用した触媒などイオン成分を除去したり、活性炭など吸着剤を用いて色成分、臭成分を除去したり、または水素添加などにより還元処理をするなどして精製される。
【０００９】
しかしこれらポリグリセリン反応物の処理では、得られたポリグリセリン反応物の組成分布については詳しく論じられていない。特に、最も汎用に利用されるグリセリンを苛性ソーダなどのアルカリ触媒の存在下、高温にて重合し、脱臭、脱色して得られたポリグリセリン反応物については、環状ジグリセリンのような低分子量の環状化合物に関しては少なからず論議されているが、分子内で脱水反応が起きることは周知であるにもかかわらず、数百〜数千の分子量範囲での組成分布についての解析はほとんど議論されていないのが実情である。
【００１０】
市場に流通しているポリグリセリンは、水酸基価より計算した平均の重合度によってテトラグリセリン、ヘキサグリセリン、デカグリセリンと呼ばれている。しかし、実際には、重合度２から１０以上までの種々のグリセリン重合物の混合物であり、未反応グリセリン（重合度１）を含んでいる場合もある。
【００１１】
このような種々のグリセリン重合物の混合物が存在するポリグリセリンの中には、水酸基価より計算した平均の重合度をあわせる必要があるため、グリセリン、ジグリセリン、トリグリセリン等の比較的低分子のポリグリセリンが多く存在する場合があることも明確になっている。
【００１２】
特公平５−１２９１号公報（請求項１、第３欄１２−２２行、実施例）には、グリセリン又はポリグリセリンにリン酸触媒を仕込んた後、１１５〜１２５℃でグリシドールを付加反応させ、重合度の高く、着色の少ないポリグリセリンが開示されている。
【００１３】
特開平７−２１６０８２号公報（請求項１、段落０００８、実施例）には、アルカリの存在下、２００〜２７０℃で反応混合物の沸騰状態で、グリセリンを重縮合させるポリグリセリンの製造方法が開示されている。
【００１４】
特開２００２−３０１４４号公報（請求項１、実施例１〜１２）には、アルカリ金属ハロゲン化物の存在下、グリセリンを開始剤に使用せずに、グリシドールのみを仕込んで反応させるポリグリセリンの製造方法が開示されている。
【００１５】
ポリグリセリン脂肪酸エステルに関しては、特開平７−３０８５６０号公報（請求項１、比較例１（各実施例で使用するポリグリセリンの製造））には、水酸化ナトリウムの存在下、２４０℃で、グリセリンを重縮合させて生成したポリグリセリンから、低分子重合物を留去して得られたポリグリセリンと脂肪酸を反応させる方法が開示されている。
【００１６】
また、特開平８−１０９１５３号公報（請求項１、実施例）には、脂肪酸にグリシドールを付加重合させるポリグリセリン脂肪酸エステルの製造方法が開示されている。しかし、この方法では、ポリグリセリンモノ脂肪酸エステルのみしか製造できない。
【発明の開示】
【発明が解決しようとする課題】
【００１７】
本発明の目的は、分子中で水分子が脱離して生じた環状構造を有する環状構造含有ポリグリセリンの存在割合が著しく減少したポリグリセリン及びその製造方法、並びに、界面活性の優れたポリグリセリン脂肪酸エステル及びその製造方法を提供することである。
【課題を解決するための手段】
【００１８】
従来、ポリグリセリンの物理特性として高粘度であり、沸点が高く取り扱いが困難であったため深い研究が成されず、特に、ポリグリセリン反応物中の環状構造含有ポリグリセリンの存在及びそれを除去することの意味が認識されていなかったが、本発明者らは、その低下が必要であることに気づき、鋭意検討した結果、仕込みグリセリンに対して、グリシドールと触媒の両者を滴下して反応させることにより、環状構造低含有ポリグリセリンが得られることを見出し、本発明を完成するに至った。
【００１９】
即ち、本発明は、下記一般式［１］
【化１】
0004540482.tif 000002
（式［１］で、ｐはグリセリン残基の繰返し部分を表し、ｐは０以上の整数であり、該分子の重合度はｐ＋２となる。）
で示されるポリグリセリン（１）の合計に対して、分子中に少なくとも１個の環状構造を有する環状構造含有ポリグリセリン（２）の合計が、液体クロマトグラフィー／質量分析法による強度比で、ポリグリセリン（１）の合計：環状構造含有ポリグリセリン（２）の合計＝７０％以上：３０％以下（両者の合計は１００重量％）であり、平均重合度（グリセリン残基の繰返し単位）〈ｎ〉が２以上である環状構造低含有ポリグリセリンを製造する方法であって、グリセリン１モルに対して、グリシドール２モル以上と触媒の両者を逐次添加して反応させることを特徴とする環状構造低含有ポリグリセリンの製造方法を提供する。
【００２０】
触媒としては、リン酸系酸性触媒が好ましく、特に、リン酸または酸性リン酸エステルが好ましい。
【００２１】
反応温度としては、８０〜１３０℃が好ましい。
【００２２】
本発明は、また、下記一般式［１］
【化２】
0004540482.tif 000003
（式［１］で、ｐはグリセリン残基の繰返し部分を表し、ｐは０以上の整数であり、該分子の重合度はｐ＋２となる。）
で示されるポリグリセリン（１）の合計に対して、分子中に少なくとも１個の環状構造を有する環状構造含有ポリグリセリン（２）の合計が、液体クロマトグラフィー／質量分析法による強度比で、ポリグリセリン（１）の合計：環状構造含有ポリグリセリン（２）の合計＝７０％以上：３０％以下（両者の合計は１００重量％）であり、平均重合度（グリセリン残基の繰返し単位）〈ｎ〉が２以上である環状構造低含有ポリグリセリンと炭素数２〜３０の脂肪酸を脱水反応させる環状構造低含有ポリグリセリン脂肪酸エステルの製造方法を提供する。
【００２３】
環状構造含有ポリグリセリン（２）としては、下記一般式［２］
【化３】
0004540482.tif 000004
（式［２］で、ｐはグリセリン残基の繰返し部分を表し、ｐは０以上の整数であり、ｑは環状構造部分を表し、ｑは１以上の整数であり、該分子の重合度はｐ＋２ｑ＋１である。環状構造部分はグリセリン残基の間にランダムに入っても連続して入ってもよい。これらの分子の混合物である環状構造低含有ポリグリセリンの平均重合度〈ｎ〉は２以上である。）
で示される構造を有する環状構造含有ポリグリセリンが好ましく、特に、下記一般式［３］
【化４】
0004540482.tif 000005
（式［３］で、ｐはグリセリン残基の繰返し部分を表し、ｐは０以上の整数であり、該分子の重合度はｐ＋３となる。）
で示される構造を有する環状構造含有ポリグリセリンが好ましい。
【００２４】
平均重合度〈ｎ〉が３〜６０の環状構造低含有ポリグリセリンを反応に付すことが好ましい。
【００２５】
ポリグリセリン（１）の合計：環状構造含有ポリグリセリン（２）の合計＝８０％以上：２０％以下（両者の合計は１００重量％）であり、平均重合度〈ｎ〉が２以上〜１０以下、又は、ポリグリセリン（１）の合計：環状構造含有ポリグリセリン（２）の合計＝７０％以上：３０％以下（両者の合計は１００重量％）であり、平均重合度〈ｎ〉が１０超である環状構造低含有ポリグリセリンを反応に付すことが好ましい。
【００２６】
液体クロマトグラフィー／質量分析法による強度比分布としては、最も高い分布率を示すポリグリセリン（重合度ｎ）に対する重合度ｎ−１の成分の比率：（重合度ｎ−１の成分）／（重合度ｎの成分）が０．４以上である環状構造低含有ポリグリセリンを反応に付すことが好ましい。
【００２７】
本発明は、さらにまた、前記環状構造低含有ポリグリセリンの製造方法により得られた環状構造低含有ポリグリセリンであって、液体クロマトグラフィー／質量分析法による強度比で、重合度ｎの成分に対して、重合度ｎ−１の成分と重合度ｎ＋１の成分の比率増減の傾向が、グリセリンを開始剤にしてグリシドールを逐次反応させた分布をなす環状構造低含有ポリグリセリンと炭素数２〜３０の脂肪酸を脱水反応させる環状構造低含有ポリグリセリン脂肪酸エステルの製造方法を提供する。
【００２８】
本明細書には、上記発明の他に、上記一般式［１］で示されるポリグリセリン（１）の合計に対して、分子中に少なくとも１個の環状構造を有する環状構造含有ポリグリセリン（２）の合計が、液体クロマトグラフィー／質量分析法による強度比で、ポリグリセリン（１）の合計：環状構造含有ポリグリセリン（２）の合計＝７０％以上：３０％以下（両者の合計は１００重量％）であり、平均重合度（グリセリン残基の繰返し単位）〈ｎ〉が２以上である環状構造低含有ポリグリセリン、環状構造含有ポリグリセリン（２）が、上記一般式［２］（式［２］で、ｐはグリセリン残基の繰返し部分を表し、ｐは０以上の整数であり、ｑは環状構造部分を表し、ｑは１以上の整数であり、該分子の重合度はｐ＋２ｑ＋１である。環状構造部分はグリセリン残基の間にランダムに入っても連続して入ってもよい。これらの分子の混合物である環状構造低含有ポリグリセリンの平均重合度〈ｎ〉は２以上である。）で示される構造を有する環状構造含有ポリグリセリンである前記環状構造低含有ポリグリセリン、環状構造含有ポリグリセリン（２）が、上記一般式［３］（式［３］で、ｐはグリセリン残基の繰返し部分を表し、ｐは０以上の整数であり、該分子の重合度はｐ＋３となる。）で示される構造を有する前記環状構造含有ポリグリセリン、平均重合度〈ｎ〉が３〜６０である前記環状構造低含有ポリグリセリン、ポリグリセリン（１）の合計：環状構造含有ポリグリセリン（２）の合計＝８０％以上：２０％以下（両者の合計は１００重量％）であり、平均重合度〈ｎ〉が２以上〜１０以下である前記環状構造低含有ポリグリセリン、ポリグリセリン（１）の合計：環状構造含有ポリグリセリン（２）の合計＝７０％以上：３０％以下（両者の合計は１００重量％）であり、平均重合度〈ｎ〉が１０超である前記環状構造低含有ポリグリセリン、液体クロマトグラフィー／質量分析法による強度比分布で、最も高い分布率を示すポリグリセリン（重合度ｎ）に対する重合度ｎ−１の成分の比率：（重合度ｎ−１の成分）／（重合度ｎの成分）が０．４以上である前記環状構造低含有ポリグリセリン、前記環状構造低含有ポリグリセリンを製造する方法であって、グリセリン１モルに対して、グリシドール２モル以上と触媒の両者を逐次添加して反応させることを特徴とする環状構造低含有ポリグリセリンの製造方法、及び／又は触媒がリン酸系酸性触媒である前記環状構造低含有ポリグリセリンの製造方法、及び／又はリン酸系酸性触媒が、リン酸または酸性リン酸エステルである前記環状構造低含有ポリグリセリンの製造方法、及び／又は反応温度が８０〜１３０℃である前記環状構造低含有ポリグリセリンの製造方法により得られた環状構造低含有ポリグリセリンであって、液体クロマトグラフィー／質量分析法による強度比で、重合度ｎの成分に対して、重合度ｎ−１の成分と重合度ｎ＋１の成分の比率増減の傾向が、グリセリンを開始剤にしてグリシドールを逐次反応させた分布をなす環状構造低含有ポリグリセリン、前記環状構造低含有ポリグリセリンと炭素数２〜３０の脂肪酸から脱水反応により生成したエステル構造を有する環状構造低含有ポリグリセリン脂肪酸エステルについても記載する。
【発明を実施するための最良の形態】
【００２９】
以下、詳細に本発明を説明する。
Ｉ．環状構造低含有ポリグリセリン
本発明の環状構造低含有ポリグリセリンは、前記一般式［１］で示されるポリグリセリン（１）と、分子中に少なくとも１個の環状構造を有する環状構造含有ポリグリセリン（２）からなる。
【化５】
0004540482.tif 000006
【００３０】
式［１］で、ｐはグリセリン残基の繰返し部分を表し、ｐは０以上の整数であり、該分子の重合度はｐ＋２となる。従って、式［１］は、ｐが０の場合は重合度２のジグリセリン、ｐが１の場合は重合度３のトリグリセリン、ｐが２の場合は重合度４のテトラグリセリン等を表す。
【００３１】
環状構造含有ポリグリセリン（２）における環状構造部分は、ポリグリセリン（１）のグリセリン残基の任意の２つの水酸基の脱水反応により形成される。この環状構造は、反応条件等により種々の構造を取りうるため特に限定されるものではないが、一般的な反応条件で形成される環状構造としては、１，４−ジオキサン構造（６員環）、１，４−ジオキセパン構造（７員環）、１，５−ジオキソカン構造（８員環）等が挙げられる。
【００３２】
例えば、下記式［２］で表される環状構造含有ポリグリセリンにおいて、ｐはグリセリン残基の繰返し部分を表し、ｐは０以上の整数であり、ｑは環状構造部分を表す。ｑは１以上の整数であり、該分子の重合度はｐ＋２ｑ＋１である。環状構造部分はグリセリン残基の間にランダムに入っても連続して入っても、連鎖中に入っても、末端に入ってもよい。従って、式［２］は、ｐが０でｑが１の場合は環状脱水ジグリセリン１単位とグリセリン１単位とからなり、ｐが１でｑが１の場合はグリセリン２単位と環状脱水ジグリセリン１単位とからなり、ｐが２でｑが１の場合はグリセリン３単位と環状脱水ジグリセリン１単位とからなり、ｐが３でｑが２の場合はグリセリン４単位と環状脱水ジグリセリン２単位とからなるもの等である。
【化６】
0004540482.tif 000007
【００３３】
本発明の環状構造低含有ポリグリセリンは、後述する液体クロマトグラフィー／質量分析法（ＬＣ／ＭＳ分析法と略称する。）により、（ポリグリセリン（１）の合計）：（分子中に少なくとも１個の環状構造、好ましくは１個または２個の環状構造を有する環状構造含有ポリグリセリン（２）の合計）＝７０％以上：３０％以下（両者の合計は１００重量％）、好ましくは８０％以上：２０％以下のものである。
【００３４】
本発明の環状構造低含有ポリグリセリンでは、１個の環状構造を含有するポリグリセリンはポリグリセリン（１）の合計に対して、３０％以下、好ましくは２０％以下である。また、２個の環状構造を含有するポリグリセリンは１個の環状構造を含有するポリグリセリンの１／３以下であり、３個の環状構造を含有するポリグリセリンは２個の環状構造を含有するポリグリセリンの１／５以下である。従って、３個の環状構造を含有するものは存在したとしても、微量である。
【００３５】
本発明の環状構造低含有ポリグリセリンのポリグリセリン（１）の平均重合度（グリセリン残基の繰返し単位）〈ｎ〉は２以上、好ましくは３〜６０、特に好ましくは３〜５０である。
【００３６】
本発明の環状構造低含有ポリグリセリンは、ポリグリセリン（１）の平均重合度〈ｎ〉が増加するにつれて、環状構造含有ポリグリセリン（２）の比率が徐々に増加する傾向にあり、ポリグリセリン（１）の平均重合度〈ｎ〉が２以上〜１０以下である場合には、ポリグリセリン（１）の合計：環状構造含有ポリグリセリン（２）の合計＝８０％以上：２０％以下、好ましくは８５％以上：１５％以下、さらに好ましくは９０％以上：１０％以下のものである。ポリグリセリン（１）の平均重合度〈ｎ〉が１０超である場合には、ポリグリセリン（１）の合計：環状構造含有ポリグリセリン（２）の合計＝７０％以上：３０％以下、好ましくは７５％以上：２５％以下、さらに好ましくは８０％以上：２０％以下のものである。
【００３７】
また、本発明の環状構造低含有ポリグリセリンでは、液体クロマトグラフィー／質量分析法による強度比分布で、最も高い分布率を示すポリグリセリン（重合度ｎ）に対する重合度ｎ−１の成分の比率：（重合度ｎ−１の成分）／（重合度ｎの成分）が０．４以上、ポリグリセリン（１）の平均重合度〈ｎ〉が増加するにつれて、０．５以上、さらには０．７以上となる。
【００３８】
また、本発明の製造方法により得られた環状構造低含有ポリグリセリンでは、液体クロマトグラフィー／質量分析法による強度比で、重合度ｎの成分に対して、重合度ｎ−１の成分と重合度ｎ＋１の成分の比率増減の傾向が、グリセリンを開始剤にしてグリシドールを逐次反応させた分布をなす。このような分布を持たせることにより、溶解力を向上させたり、必要なＨＬＢ（親水性−親油性バランス）が得やすくなる。
【００３９】
ポリグリセリン（１）には、二級水酸基にグリシドールが付加した分岐型の構造を少量含んでいても構わない。
【００４０】
反応生成物中には、原料グリセリンを除いて、上記ポリグリセリン（１）及びポリグリセリン（２）以外に、１〜１５％程度、好ましくは１０％以下の他の化合物（例えば、分子内に二重結合を有するポリグリセリンなど）を含む。該他の化合物は、ポリグリセリン（１）の平均重合度が大きくなるにつれて増加する。
【００４１】
ＬＣ／ＭＳの分析システムは、ＬＣおよびＭＳの部分とそれを結び付けるインターフェイスの部分とで構成されている。検出系であるＭＳの部分はＧＣ／ＭＳの場合と共通の原理を有し、イオン化された対象物質を質量数／電荷（ｍ／ｚ）比によって検出・同定する手法である。
【００４２】
クロマトグラフィーと結合したＭＳから情報を得る方法には、任意のｍ／ｚについてその強度の時間分布を示すマスクロマトグラムと、任意の時間において各ｍ／ｚの相対的強度分布を示すマススペクトルと、個々のｍ／ｚではなく、全イオンの強度（電気量）を加算した全強度の時間変化を示すトータルイオンクロマトグラム（ＴＩＣ）とがある。この方法の中で、好ましくはトータルイオンクロマトグラムが利用される。
【００４３】
前記マスクロマトグラムを得る方法には、一定時間間隔で、ある範囲のｍ／ｚ間を磁場スキャンして得られた時間軸方向の強度情報から、必要なｍ／ｚの強度の時間分布を切り出すスキャン法と、目的とする単一または複数のｍ／ｚの強度のみを選択的に検出する高感度の選択イオン検出法（ＳＩＭ：Selected Ion Monitoring）とがある。
【００４４】
実用化されている質量分析装置の基本的原理としては、磁場型、四重極型、イオントラップ型、飛行時間型、フーリエ変換型などがある。この分析装置の中で、好ましくはイオントラップ型である。
【００４５】
本発明の環状構造低含有ポリグリセリンは、水もしくはグリセリンを開始剤にして、開始剤を装入した反応器に、触媒とグリシドールを逐次添加しながら付加重合反応させて得られる。
【００４６】
触媒は、好ましくはリン酸系酸性触媒である。上記リン酸系酸性触媒としては、リン酸類またはリン酸のエステル類であり、具体的には、リン酸、無水リン酸、ポリリン酸、オルトリン酸、メタリン酸、ピロリン酸、三リン酸、四リン酸などのリン酸類または、メチルアシッドホスフェート、エチルアシッドホスフェート、イソプロピルアシッドホスフェート、ブチルアシッドホスフェート、２−エチルヘキシルアシッドホスフェート等の酸性リン酸エステル類などが挙げられる。なお、これらの酸性リン酸エステルはモノエステル体、ジエステル体、及びそれらの混合物のいずれも使用することができる。中でも、リン酸および酸性リン酸エステルを用いることが好ましい。上記触媒は１種を単独で使用しても、２種以上を混合して使用してもよい。
【００４７】
触媒の添加量は得られるポリグリセリンに対して０．００１〜１重量％、好ましくは０．０１〜０．５重量％である。０．００１重量％未満では反応速度が小さく、１重量％を超えると、残存するリン酸の影響により、脂肪酸とエステル化したときに加水分解が促進されやすいので水溶液安定性が不足するなど、製品性能に悪影響を与える結果となる。反応方法の一例を挙げると、反応容器中にグリセリンを入れ、グリセリン１モルに対して、グリシドール２モル以上と触媒の両者を逐次添加して反応させる。また、水を開始剤にする場合にも、反応容器中に水を入れ、上記と同様にして反応させる。
【００４８】
触媒とグリシドールは別々に滴下（分割装入）されてもよいし、混合された状態で滴下されてもよい。触媒はグリシドールの滴下よりも、あまりにも早く滴下を終了することは好ましくない。両者の滴下速度には、特に制限はないが、全体が均一な速度で滴下されることが好ましい。
【００４９】
反応温度は８０〜１３０℃、好ましくは８５〜１２５℃であり、より好ましくは９０〜１２０℃である。８０℃未満では反応速度が小さく、また１３０℃を超えると分子内脱水が生じやすく、環状構造含有ポリグリセリンが増加する。
【００５０】
また、反応は窒素ガスなどの不活性ガス雰囲気下で行うことが望ましく、必要に応じて加圧しても、減圧にしてもよく、加圧にすると反応速度を上げることができる。
【００５１】
グリシドールの転化率は９８％以上、好ましくは９９．５％以上、更に好ましくは９９．９％以上である。
【００５２】
得られた環状構造低含有ポリグリセリンは製品の使用上の要求によって精製してもよい。精製方法は公知のいかなる方法でもよく特に限定するものではない。例えば、活性炭や活性白土などで吸着処理したり、水蒸気、窒素などをキャリアーガスとして用いて減圧下処理を行ったり、または酸やアルカリを用いて洗浄を行ったり、分子蒸留を行ったりして精製してもよい。または液液分配や吸着剤、樹脂、分子篩、ルーズ逆浸透膜、ウルトラフィルトレーション膜などを用いて未反応ポリグリセリンなどを分離除去するなどしてもよい。
【００５３】
また、本発明の環状構造低含有ポリグリセリンから、必要に応じて、上記反応物から未反応のグリセリンやグリセリン２量体等の低分子量のものを、蒸留などにより除去してもよい。
【００５４】
ＩＩ．環状構造低含有ポリグリセリン脂肪酸エステル
本発明に係る環状構造低含有ポリグリセリン脂肪酸エステルは、上記本発明の環状構造低含有ポリグリセリンと脂肪酸から脱水生成したエステル構造を有する環状構造低含有ポリグリセリン脂肪酸エステルである。
【００５５】
本発明に係る環状構造低含有ポリグリセリン脂肪酸エステルの製造方法は、脂肪酸と環状構造低含有ポリグリセリンからの脱水エステル化による方法、脂肪酸低分子アルコールエステルと環状構造低含有ポリグリセリンからの脱低分子アルコールによる方法、環状構造低含有ポリグリセリンの低分子脂肪酸エステルと高級脂肪酸からの脱低分子脂肪酸による方法、脂肪酸ハライドと環状構造低含有ポリグリセリンと苛性アルカリとからの脱ハロゲン化アルカリによる方法などを挙げることができるが、脂肪酸と環状構造低含有ポリグリセリンからの脱水エステル化による方法が経済的である。
【００５６】
脱水エステル化による方法は、例えばアルカリ触媒下、酸触媒下、または無触媒下にて、常圧または減圧下に脱水エステル化することができる。環状構造低含有ポリグリセリンと脂肪酸の仕込み量は製品の目的によって適宜選択しなくてはならない。例えば親水性の界面活性剤を得ようとすれば環状構造低含有ポリグリセリンの水酸基価（ＯＨ価ともいう。）と脂肪酸の分子量から計算により等モルになるように重量を計算して仕込めばよく、親油性の界面活性剤を得ようとすれば脂肪酸のモル数を増加させればよい。
【００５７】
得られた環状構造低含有ポリグリセリン脂肪酸エステルは製品の使用上の要求によって精製してもよい。精製の方法は公知のいかなる方法でもよく特に限定するものではない。      
【００５８】
例えば、活性炭や活性白土などで吸着処理したり、水蒸気、窒素などをキャリアーガスとして用いて減圧下処理を行ったり、または酸やアルカリを用いて洗浄を行ったり、分子蒸留を行ったりして精製してもよい。または液液分配や吸着剤、樹脂、分子篩、ルーズ逆浸透膜、ウルトラフィルトレーション膜などを用いて未反応ポリグリセリンなどを分離除去するなどしてもよい。
【００５９】
添加剤
本発明の環状構造低含有ポリグリセリン脂肪酸エステルに添加剤を加えて製品の取扱いを容易にすることができる。添加剤としては、例えば製品の粘度を低下させるためにエタノール、プロピレングリコール、グリセリン、ポリグリセリン、水、液糖、油脂などの一種または二種以上を添加して溶解または乳化してもよい。または乳糖、デキストリンなどの多糖類やカゼイネートなど蛋白質を添加して粉末化してもよい。
【００６０】
使用の目的によっては、本発明の環状構造低含有ポリグリセリン脂肪酸エステルと、添加剤として他の界面活性剤を混合して界面活性剤製剤としてもよい。使用できる他の界面活性剤は、大豆レシチン、卵黄レシチン、菜種レシチンなどのレシチン、またはその部分加水分解物；カプリル酸モノグリセライド、カプリン酸モノグリセライド、ラウリン酸モノグリセライド、ミリスチン酸モノグリセライド、パルミチン酸モノグリセライド、ステアリン酸モノグリセライド、ベヘン酸モノグリセライド、オレイン酸モノグリセライド、エライジン酸モノグリセライド、リシノール酸モノグリセライド、縮合リシノール酸モノグリセライドなどのモノグリセライド、またはこれらのモノグリセライド混合物または、これらモノグリセライドの酢酸、クエン酸、コハク酸、リンゴ酸、酒石酸など有機酸とのエステルである有機酸モノグリセライド；カプリル酸ソルビタンエステル、カプリン酸ソルビタンエステル、ラウリン酸ソルビタンエステル、ミリスチン酸ソルビタンエステル、パルミチン酸ソルビタンエステル、ステアリン酸ソルビタンエステル、ベヘン酸ソルビタンエステル、オレイン酸ソルビタンエステル、エライジン酸ソルビタンエステル、リシノール酸ソルビタンエステル、縮合リシノール酸ソルビタンエステルなどのソルビタン脂肪酸エステル；カプリル酸プロピレングリコールエステル、カプリン酸プロピレングリコールエステル、ラウリン酸プロピレングリコールエステル、ミリスチン酸プロピレングリコールエステル、パルミチン酸プロピレングリコールエステル、ステアリン酸プロピレングリコールエステル、ベヘン酸プロピレングリコールエステル、オレイン酸プロピレングリコールエステル、エライジン酸プロピレングリコールエステル、リシノール酸プロピレングリコールエステル、縮合リシノール酸プロピレングリコールエステルなどのプロピレングリコール脂肪酸エステル；カプリル酸ショ糖エステル、カプリン酸ショ糖エステル、ラウリン酸ショ糖エステル、ミリスチン酸ショ糖エステル、パルミチン酸ショ糖エステル、ステアリン酸ショ糖エステル、ベヘン酸ショ糖エステル、オレイン酸ショ糖エステル、エライジン酸ショ糖エステル、リシノール酸ショ糖エステル、縮合リシノール酸ショ糖エステルなどのショ糖脂肪酸エステルなどの非イオン界面活性剤や両性界面活性剤、アニオン界面活性剤、カチオン界面活性剤などを例示することができる。
【実施例】
【００６１】
以下、実施例により本発明を具体的に説明するが、本発明はこれらに限定されるものではない。
【００６２】
なお、実施例および比較例を通じて、ＬＣ／ＭＳ（Liquid Chromatography/Mass Spectrometry）の分析条件は下記の通りである。
（ＬＣ分離条件）
カラム：ＴＳＫｇｅｌ  α−２５００（７．８×３００ｍｍ）（水系ポリマーゲルカラム）
温度：４０℃
溶離液：水／アセトニトリル＝７／３
流量：０．８ｍｌ／ｍｉｎ
注入量：１０μｌ（試料濃度１００ｐｐｍ）
分析時間：２０分
（ＭＳ分析条件）
装置：ＬＣＱ（サーモクエスト社製、イオントラップ型）
イオン化モード：ＡＰ ＣＩ（Atmospheric Pressure Chemical Ionization、大気圧化学イオン化法）、negative
測定範囲：ｍ／ｚ＝９０−２０００
強度比測定法：任意の時間において各ｍ／ｚの相対的強度分布を示すマススペクトル分析法による。
【００６３】
実施例１
窒素導入管、攪拌機、冷却管、温度調節器、滴下シリンダーを備えた１リットルの４つ口フラスコに、グリセリン４．０ｍｏｌ（３６８．４ｇ）を加え、１００℃に加熱した。反応温度を１００℃に保ちながら、グリシドール８．０ｍｏｌ（５９２．６ｇ）とリン酸（８５％品）１．９２２ｇを６時間かけて、別々に滴下し、系中のオキシラン濃度が０．１％未満になるまで反応を続けた。冷却後反応物を取り出し、ポリグリセリン（ＰＧＬ３：平均重合度約３）を約９５０ｇ得た。このものはＯＨ価１１７０ｍｇ−ＫＯＨ／ｇであった。得られたポリグリセリンを前記ＬＣ／ＭＳ分析法により分析した。成分分析結果を図１に示した。なお、以下の成分分析結果の各図で、横軸の数字はポリグリセリンの重合度を示し、縦軸は相対強度を棒グラフで示す。横軸で、各重合度毎にポリグリセリン（１）、１個の環状構造を有する環状構造含有ポリグリセリン（２）、２個の環状構造を有する環状構造含有ポリグリセリン（２）が、棒グラフが横に接して示されている。各図で、Ideal PGL Groups（ＰＧＬ）とはポリグリセリン（１）を表し、ＰＧＬ−Ｈ2Ｏ、ＰＧＬ−２Ｈ2Ｏ等は１分子脱水環構造含有ポリグリセリン、２分子脱水環構造含有ポリグリセリン等を表す。
【００６４】
図１のポリグリセリンの強度比分布において、最頻値（最も高い分布率）を示したポリグリセリンの重合度ｎは４であり、（重合度ｎ−１の成分）／（重合度ｎの成分）の比率は、０．５３２７であった。
【００６５】
【表１】
0004540482.tif 000008
【００６６】
このように、本発明の方法により重合工程で得られた反応生成物は、未反応原料のグリセリンを除いて、重合度の異なる成分が、グリセリンを開始剤にしてグリシドールを逐次反応させた分布を成している。このような分布をしていると、溶質の種類にもよるが、溶解力などを高めることができる。
【００６７】
実施例２
実施例１で使用したものと同様の設備の２リットルの４つ口フラスコに、グリセリン４．４ｍｏｌ（４０５．２ｇ）を加え、１２０℃に加熱した。次いで、反応温度を１２０℃に保ちながらグリシドール２２．０ｍｏｌ（１６２９．８ｇ）とリン酸（８５％品）２．０３５ｇを６時間かけて、別々に滴下し、系中のオキシラン濃度が０．１％未満になるまで反応を続けた。冷却後反応物を取り出し、ポリグリセリン（ＰＧＬ６：平均重合度約６）を約２０００ｇ得た。このものはＯＨ価９７０ｍｇ−ＫＯＨ／ｇであった。得られたポリグリセリンのＬＣ／ＭＳ分析結果を図２に示した。このように、本発明の方法により重合工程で得られた反応生成物は、未反応原料のグリセリンを除いて、重合度の異なる成分が、実施例１と同様に好ましい分布を成している。
【００６８】
【表２】
0004540482.tif 000009
【００６９】
実施例３
実施例２で使用したものと同じフラスコに、グリセリン２．０ｍｏｌ（１８８ｇ）を加え、１００℃に加熱した。反応温度を１００℃に保ちながら、次いで、グリシドール１８．０ｍｏｌ（１３３２ｇ）とリン酸（８５％品）１．５２５ｇを６時間かけて、別々に滴下し、系中のオキシラン濃度が０．１％未満になるまで反応を続けた。冷却後反応物を取り出し、ポリグリセリン（ＰＧＬ１０：平均重合度約１０）を約１５００ｇ得た。このものはＯＨ価８８５ｍｇ−ＫＯＨ／ｇであった。得られたポリグリセリンのＬＣ／ＭＳ分析結果を図３に示した。このように、本発明の方法により重合工程で得られた反応生成物は、未反応原料のグリセリンを除いて、重合度の異なる成分が、実施例１と同様に好ましい分布を成している。
【００７０】
図８（ａ）に、実施例３に係る反応生成物の液体クロマトグラムを示した。以下の各液体クロマトグラムでは、横軸は溶出時間、縦軸はクロマトグラムのピーク強度（単位ｍＶ）である。
【００７１】
【表３】
0004540482.tif 000010
【００７２】
実施例４
実施例２で使用したものと同じフラスコに、グリセリン０．５ｍｏｌ（４７ｇ）を加え、１２０℃に加熱した。反応温度を１２０℃に保ちながら、次いで、グリシドール１９．５ｍｏｌ（１４４３ｇ）とリン酸（８５％品）１．５２５ｇを１２時間かけて、別々に滴下し、系中のオキシラン濃度が０．１％未満になるまで反応を続けた。冷却後反応物を取り出し、ポリグリセリン（ＰＧＬ４０：平均重合度約４０）を約１５００ｇ得た。このものはＯＨ価７８７ｍｇ−ＫＯＨ／ｇであった。得られたポリグリセリンのＬＣ／ＭＳ分析結果を図４に示した。このように、本発明の方法により重合工程で得られた反応生成物は、未反応原料のグリセリンを除いて、重合度の異なる成分が、実施例１と同様に好ましい分布を成している。
【００７３】
【表４】
0004540482.tif 000011
【００７４】
比較例１
市販品のデカグリセリン：坂本薬品株式会社製、デカグリセリン＃７５０（グリセリンの脱水縮合で得られたポリグリセリン、ＯＨ価８９０ｍｇ−ＫＯＨ／ｇ）を前記ＬＣ／ＭＳ分析法により分析した。成分分析結果を図５に示した。このものは、環状構造含有ポリグリセリン（２）を非常に多量に含んでいる。
【００７５】
比較例２
市販品のデカグリセリン：鹿島ケミカル株式会社製、Ｋ−ＣＯＬ−ＩＶ−７５０（エピクロルヒドリンから得られたポリグリセリン、ＯＨ価８８２ｍｇ−ＫＯＨ／ｇ）を前記ＬＣ／ＭＳ分析法により分析した。成分分析結果を図６に示した。このものは、環状構造含有ポリグリセリン（２）を多量に含んでいる。
【００７６】
比較例３
実施例２で使用したものと同じフラスコに、グリセリン２．０ｍｏｌ（１８８ｇ）を加え、１４０℃に加熱した。反応温度を１４０℃に保ちながら、次いで、グリシドール１８．０ｍｏｌ（１３３２ｇ）とリン酸（８５％品）１．５２５ｇを６時間かけて、別々に滴下し、系中のオキシラン濃度が０．１％未満になるまで反応を続けた。冷却後反応物を取り出し、ポリグリセリン（比４ＰＧＬ１０：平均重合度約１０）を約１５００ｇ得た。このものはＯＨ価８８７ｍｇ−ＫＯＨ／ｇであった。得られたポリグリセリンのＬＣ／ＭＳ分析結果を図７に示した。このものは、環状構造含有ポリグリセリン（２）や他の化合物を多量に含んでいる。
【００７７】
比較例４
フラスコに、グリセリン２．０ｍｏｌ（１８８ｇ）とリン酸（８５％品）１．５２５ｇを仕込んでおき、次いで、グリシドール１８．０ｍｏｌ（１３３２ｇ）を６時間かけて滴下した以外は実施例３と同様に行った。このものはＯＨ価８８５ｍｇ−ＫＯＨ／ｇであった。得られたポリグリセリン（比５ＰＧＬ１０：平均重合度約１０）は約１５００ｇであった。得られたポリグリセリンのＬＣ／ＭＳ分析結果を図９に示した。このものは、環状構造含有ポリグリセリン（２）や他の化合物を多量に含んでいる。
このように、グリセリンに対してグリシドールと触媒の両者を逐次添加して反応させることにより、環状構造含有ポリグリセリンの副生量が著しく減少するが、グリシドール又は触媒のいずれかを滴下する方法では、環状構造含有ポリグリセリンの副生量が多い。また、反応温度が１３０℃を超えると環状構造含有ポリグリセリンの副生量が増加する。
以下に、ポリグリセリン脂肪酸エステルの製造とその評価を示す。
【００７８】
実施例５
攪拌機、温度計、加熱ジャケット、ガス仕込み口、原材料仕込み口を備えた容量２リッターの反応容器に、実施例３で得たポリグリセリン（ＰＧＬ１０：平均重合度約１０）を１２００ｇ仕込んだ。ついで、ラウリン酸（純度９９％）と１０％水酸化ナトリウム水溶液とを仕込んだ。なお、ラウリン酸の仕込み量は、ラウリン酸／ポリグリセリンのモル比が１／１となる様にした。水酸化ナトリウム量は、ポリグリセリンとラウリン酸との総量に対して０．００２５重量％とした。
窒素気流下、常圧で、内温を２４０℃に昇温して３時間反応させた後、内温をさらに２６０℃に昇温して４時間反応させた。反応終了後、常温まで冷却し、ポリグリセリンラウリン酸エステル（ＰＧＬＥ−１）を得た。
【００７９】
比較例５
ポリグリセリン（ＰＧＬ１０：平均重合度約１０）の代りに、比較例１のデカグリセリン＃７５０を使用した以外は、実施例５と同様にエステル化を行い、ポリグリセリンラウリン酸エステル（ＰＧＬＥ−２）を得た。
【００８０】
（ポリグリセリン脂肪酸エステルの評価）
実施例５で得られたＰＧＬＥ−１または比較例５で得られたＰＧＬＥ−２を、それぞれ、脱塩水に溶解して１０％水溶液を調製し、５℃で保存した水溶液の状態を経時的に観察した。結果を表５に示す。
【００８１】
【表５】
0004540482.tif 000012
【産業上の利用可能性】
【００８２】
本発明による環状構造低含有ポリグリセリンは、分子内脱水により生じた環状構造含有ポリグリセリンの含有率が低いので、ＯＨ価が大きくなり、保湿剤、増粘剤、可塑剤、親水化処理等に利用できる。また、該ポリグリセリンと脂肪酸から得られる脂肪酸エステルは、乳化、可溶化、分散、洗浄、防食、潤滑、帯電防止、ぬれなどの諸特性に優れ、食品添加物、化粧品用、医薬用及び工業用の界面活性剤として利用できる。また、ポリグリセリンはそれ自体で、保湿剤、増粘剤、可塑剤、親水化処理等に利用できる。
【図面の簡単な説明】
【００８３】
【図１】実施例１に係る反応生成物の組成分布図である。
【図２】実施例２に係る反応生成物の組成分布図である。
【図３】実施例３に係る反応生成物の組成分布図である。
【図４】実施例４に係る反応生成物の組成分布図である。
【図５】比較例１に係る反応生成物の組成分布図である。
【図６】比較例２に係る反応生成物の組成分布図である。
【図７】比較例３に係る反応生成物の組成分布図である。
【図８】（ａ）は、実施例３に係る反応生成物の液体クロマトグラムである。                （ｂ）は、比較例１に係る反応生成物の液体クロマトグラムである。                （ｃ）は、比較例２に係る反応生成物の液体クロマトグラムである。
【図９】比較例４に係る反応生成物の組成分布図である。
【図１】
0004540482.tif 000017
【図２】
0004540482.tif 000018
【図３】
0004540482.tif 000019
【図４】
0004540482.tif 000020
【図５】
0004540482.tif 000021
【図６】
0004540482.tif 000022
【図７】
0004540482.tif 000023
【図８】
0004540482.tif 000024
【図９】
0004540482.tif 000025